(57)【要約】【課題】電気特性の優れたトランジスタを作製する。【解決手段】基板上に酸化物絶縁膜を形成し、該酸化物絶縁膜上に酸化物半導体膜を形成した後、酸化物半導体膜に含まれる水素を除去させつつ、酸化物絶縁膜に含まれる酸素の一部を脱離させる温度で加熱した後、該加熱された酸化物半導体膜を所定の形状にエッチングして島状の酸化物半導体膜を形成し、島状の酸化物半導体膜上に一対の電極を形成し、該一対の電極及び島状の酸化物半導膜上にゲート絶縁膜を形成し、該ゲート絶縁膜上にゲート電極を形成する。【選択図】図１
2018164100.tif 000002
【特許請求の範囲】
【請求項１】
基板上に酸化物絶縁膜を形成する工程と、
前記酸化物絶縁膜を覆う領域を有する酸化物半導体膜を形成する工程と、
前記酸化物絶縁膜が前記酸化物半導体膜に覆われた状態で、加熱処理を行う工程と、
前記加熱処理後、前記酸化物半導体膜をエッチングして酸化物半導体層を形成する工程と、を有する半導体装置の作製方法。
【請求項２】
基板上に酸化物絶縁膜を形成する工程と、
前記酸化物絶縁膜を覆う領域を有する酸化物半導体膜を形成する工程と、
前記酸化物絶縁膜が前記酸化物半導体膜に覆われた状態で、加熱処理を行う工程と、
前記加熱処理後、前記酸化物半導体膜をエッチングして酸化物半導体層を形成する工程と、
前記酸化物半導体層上に、ソース電極及びドレイン電極を形成する工程と、
前記酸化物半導体層上、前記ソース電極上、及び前記ドレイン電極上に、ゲート絶縁膜を形成する工程と、
前記ゲート絶縁膜上に、前記酸化物半導体層と重なる領域を有するゲート電極を形成する工程と、を有する半導体装置の作製方法。
【請求項３】
請求項１又は２において、
前記酸化物を形成する工程において、成膜ガス中の酸素濃度は６％以上である半導体装置の作製方法。
【発明の詳細な説明】
【技術分野】
【０００１】
トランジスタなどの半導体素子を少なくとも一つの素子として含む回路を有する半導体装
置及びその作製方法に関する。例えば、電源回路に搭載されるパワーデバイスや、メモリ
、サイリスタ、コンバータ、イメージセンサなどを含む半導体集積回路、液晶表示装置に
代表される電気光学装置や発光素子を有する発光表示装置を部品として搭載した電子機器
に関する。
【背景技術】
【０００２】
液晶表示装置に代表されるように、ガラス基板等に形成されるトランジスタはアモルファ
スシリコン、多結晶シリコンなどによって構成されている。アモルファスシリコンを用い
たトランジスタは電界効果移動度が低いもののガラス基板の大面積化に対応することがで
きる。また、多結晶シリコンを用いたトランジスタの電界効果移動度は高いがガラス基板
の大面積化には適していないという欠点を有している。
【０００３】
シリコンを用いたトランジスタに対して、酸化物半導体を用いてトランジスタを作製し、
電子デバイスや光デバイスに応用する技術が注目されている。例えば酸化物半導体として
、酸化亜鉛、Ｉｎ−Ｇａ−Ｚｎ−Ｏ系酸化物を用いてトランジスタを作製し、表示装置の
画素のスイッチング素子などに用いる技術が特許文献１及び特許文献２で開示されている
。
【０００４】
ところで、特に酸化物半導体においては、水素がキャリア源となることが指摘されている
。そのため、酸化物半導体の形成時に水素が混入しないような措置を講じることが求めら
れる。また、酸化物半導体のみならず、酸化物半導体に接するゲート絶縁膜の水素を低減
することで、しきい値電圧の変動を低減している（特許文献３参照）。
【先行技術文献】
【特許文献】
【０００５】
【特許文献１】特開２００７−１２３８６１号公報
【特許文献２】特開２００７−９６０５５号公報
【特許文献３】特開２００９−２２４４７９号公報
【発明の概要】
【発明が解決しようとする課題】
【０００６】
しかしながら、従来の酸化物半導体を用いたトランジスタは、オンオフ比が低く、表示装
置の画素のスイッチング素子としては十分な性能が得られなかった。また、しきい値電圧
がマイナスとなり、ノーマリーオンの特性になるという問題があった。
【０００７】
本発明の一態様は、電気特性の優れたトランジスタを作製することを課題とする。
【課題を解決するための手段】
【０００８】
本発明の一態様は、基板上に酸化物絶縁膜を形成し、該酸化物絶縁膜上に酸化物半導体膜
を形成した後、酸化物半導体膜に含まれる水素を脱離させつつ、酸化物絶縁膜に含まれる
酸素の一部を脱離させる温度で加熱した後、該加熱された酸化物半導体膜を所定の形状に
エッチングして島状の酸化物半導体膜を形成し、島状の酸化物半導体膜上に一対の電極を
形成し、該一対の電極及び島状の酸化物半導膜上にゲート絶縁膜を形成し、該ゲート絶縁
膜上にゲート電極を形成することを特徴とする。
【０００９】
本発明の一態様は、基板上に酸化物絶縁膜を形成し、該酸化物絶縁膜上に一対の電極を形
成し、該一対の電極及び酸化物絶縁膜上に酸化物半導体膜を形成し、酸化物半導体膜に含
まれる水素を脱離させつつ、酸化物絶縁膜に含まれる酸素の一部を脱離させる温度で加熱
した後、該加熱された酸化物半導体膜を所定の形状にエッチングして島状の酸化物半導体
膜を形成し、一対の電極及び島状の酸化物半導体膜上にゲート絶縁膜を形成し、該ゲート
絶縁膜上にゲート電極を形成することを特徴とする。
【００１０】
基板上に形成する酸化物絶縁膜は、加熱により酸素の一部が脱離する酸化物絶縁膜を用い
て形成する。加熱により酸素の一部が脱離する酸化物絶縁膜としては、化学量論的組成比
よりも多くの酸素を含む酸化物絶縁膜を用いることが好ましい。加熱により酸素の一部が
脱離する酸化物絶縁膜の代表例としては、酸化シリコン、酸化窒化シリコン、窒化酸化シ
リコン、酸化アルミニウム、酸化窒化アルミニウム、酸化ガリウム、酸化ハフニウム、酸
化イットリウム等がある。
【００１１】
加熱により酸素の一部が脱離する酸化物絶縁膜の酸素の脱離量は、ＴＤＳ（Ｔｈｅｒｍａ
ｌ  Ｄｅｓｏｒｐｔｉｏｎ  Ｓｐｅｃｔｒｏｓｃｏｐｙ：昇温脱離ガス分光法）分析にて
、酸素原子に換算しての酸素の脱離量が１．０×１０１８ａｔｏｍｓ／ｃｍ３以上、好ま
しくは１．０×１０２０ａｔｏｍｓ／ｃｍ３以上、より好ましくは３．０×１０２０ａｔ
ｏｍｓ／ｃｍ３以上である。
【００１２】
酸化物半導体膜に含まれる水素を脱離させつつ、酸化物絶縁膜に含まれる酸素の一部を酸
化物半導体膜に拡散させる温度は、１５０℃以上基板の歪み点未満、好ましくは２５０℃
以上４５０℃以下である。
【００１３】
酸化物絶縁膜上に酸化物半導体膜を形成し、酸化物半導体膜に含まれる水素を脱離させつ
つ、酸化物絶縁膜に含まれる酸素の一部を脱離させる温度で加熱することで、酸化物絶縁
膜に含まれる酸素の一部を酸化物半導体膜に拡散させると共に、酸化物半導体膜に含まれ
る水素を脱離させることができる。なお、酸化物半導体膜に拡散した酸素は、酸化物半導
体膜の酸素欠損を補償するため、酸化物半導体膜の酸素欠損が低減する。また、酸化物半
導体膜は酸化物絶縁膜からの外部への酸素脱離のブロッキング膜として機能するため、酸
化物絶縁膜から過剰な酸素の脱離が生じず、酸化物絶縁膜に酸素が残存する。これらによ
り、キャリア源となる水素及び酸素欠損の濃度を低減しつつ、酸化物半導体膜及び酸化物
絶縁膜の界面における欠陥を低減することができる。
【００１４】
酸化物半導体に含まれる元素と水素の結合により、水素の一部がドナーとなり、キャリア
である電子が生じてしまう。また、酸化物半導体中の酸素欠損も同様に、ドナーとなり、
キャリアである電子が生じてしまう。これらのため、酸化物半導体膜中の水素濃度及び酸
素欠損量を低減することで、しきい値電圧のマイナスシフトを低減することができる。
【００１５】
また、酸化物半導体膜に酸素の一部を拡散しつつ、酸化物絶縁膜に酸素を残存させること
で、酸化物半導体膜及び酸化物絶縁膜の界面における欠陥を低減することができ、しきい
値電圧のマイナスシフトを低減することができる。
【００１６】
なお、本明細書では、ｎチャネル型トランジスタにおいて、しきい値電圧の値が正である
トランジスタをノーマリオフのトランジスタと定義する。ｐチャネル型トランジスタにお
いて、しきい値電圧の値が負であるトランジスタをノーマリオフのトランジスタと定義す
る。また、ｎチャネル型トランジスタにおいて、しきい値電圧の値が負であるトランジス
タをノーマリーオンのトランジスタと定義する。ｐチャネル型トランジスタにおいて、し
きい値電圧の値が正であるトランジスタをノーマリーオンのトランジスタと定義する。
【発明の効果】
【００１７】
酸化物絶縁膜上に酸化物半導体膜を形成し、酸化物半導体膜に含まれる水素を脱離させつ
つ、酸化物絶縁膜に含まれる酸素の一部を脱離させる温度で加熱した後、当該酸化物半導
体膜を所定の形状にエッチングしてトランジスタを作製することで、電気特性の優れたト
ランジスタを作製することができる。
【図面の簡単な説明】
【００１８】
【図１】本発明の一態様を示す半導体装置の作製工程を説明する断面図である。
【図２】本発明の一態様を示す半導体装置の作製工程を説明する上面図である。
【図３】本発明の一態様を示す半導体装置の作製工程を説明する断面図である。
【図４】本発明の一態様を示す半導体装置の作製工程を説明する上面図である。
【図５】本発明の一態様を示す半導体装置の作製工程を説明する断面図である。
【図６】本発明の一態様を示す半導体装置の作製工程を説明する断面図である。
【図７】電子機器の一形態を説明する図である。
【図８】電子機器の一形態を説明する図である。
【図９】ＴＤＳ分析結果を説明する図である。
【図１０】加熱処理と酸素の脱離量の関係を説明する断面図である。
【図１１】トランジスタの電気特性を説明する図である。
【発明を実施するための形態】
【００１９】
本発明の実施の形態について、図面を用いて詳細に説明する。但し、本発明は以下の説明
に限定されず、本発明の趣旨及びその範囲から逸脱することなくその形態及び詳細を様々
に変更し得ることは当業者であれば容易に理解される。従って、本発明は以下に示す実施
の形態の記載内容に限定して解釈されるものではない。なお、以下に説明する本発明の構
成において、同一部分または同様な機能を有する部分には同一の符号を異なる図面間で共
通して用い、その繰り返しの説明は省略する。
【００２０】
なお、本明細書で説明する各図において、各構成の大きさ、層の厚さ、または領域は、明
瞭化のために誇張されている場合がある。よって、必ずしもそのスケールに限定されない
。
【００２１】
また、本明細書にて用いる第１、第２、第３などの用語は、構成要素の混同を避けるため
に付したものであり、数的に限定するものではない。そのため、例えば、「第１の」を「
第２の」または「第３の」などと適宜置き換えて説明することができる。
【００２２】
（実施の形態１）
図１は、半導体装置の構成の一形態であるトランジスタの作製工程を示す断面図であり、
図２の一点破線Ａ−Ｂの断面図は図１（Ｅ）に相当する。
【００２３】
図１（Ａ）に示すように、基板５１上に酸化物絶縁膜５３を形成し、酸化物絶縁膜５３上
に酸化物半導体膜５５を形成する。
【００２４】
基板５１としては、ガラス基板（無アルカリガラス基板とも呼ばれる。）、石英基板、セ
ラミック基板、プラスチック基板等を適宜用いることができる。また、基板５１として、
可撓性を有するガラス基板または可撓性を有するプラスチック基板を用いることができる
。プラスチック基板としては、屈折率異方性の小さい基板を用いることが好ましく、代表
的には、ポリエーテルサルフォン（ＰＥＳ）フィルム、ポリイミドフィルム、ポリエチレ
ンナフタレート（ＰＥＮ）フィルム、ＰＶＦ（ポリビニルフルオライド）フィルム、ポリ
エステルフィルム、ポリカーボネート（ＰＣ）フィルム、アクリル樹脂フィルム、または
半硬化した有機樹脂中に繊維体を含むプリプレグ等を用いることができる。
【００２５】
酸化物絶縁膜５３は、加熱により酸素の一部が脱離する酸化物絶縁膜を用いて形成する。
加熱により酸素の一部が脱離する酸化物絶縁膜としては、化学量論的組成比よりも多くの
酸素を含む酸化物絶縁膜を用いることが好ましい。加熱により酸素の一部が脱離する酸化
物絶縁膜は、加熱により酸素が脱離するため、加熱により酸化物半導体膜に酸素を拡散さ
せることができる。酸化物絶縁膜５３は、代表的には、酸化シリコン、酸化窒化シリコン
、窒化酸化シリコン、酸化アルミニウム、酸化窒化アルミニウム、酸化ガリウム、酸化ハ
フニウム、酸化イットリウム等で形成することができる。
【００２６】
化学量論的組成比よりも多くの酸素を含む酸化物絶縁膜は、加熱により酸素の一部が脱離
する。このときの酸素の脱離量は、ＴＤＳ分析にて、酸素原子に換算しての酸素の脱離量
が１．０×１０１８ａｔｏｍｓ／ｃｍ３以上、好ましくは１．０×１０２０ａｔｏｍｓ／
ｃｍ３以上、より好ましくは３．０×１０２０ａｔｏｍｓ／ｃｍ３以上である。
【００２７】
ここで、ＴＤＳ分析にて、酸素原子に換算しての酸素の脱離量の測定方法について、以下
に説明する。
【００２８】
ＴＤＳ分析したときの気体の脱離量は、スペクトルの積分値に比例する。このため、酸化
物絶縁膜のスペクトルの積分値と、標準試料の基準値に対する比とにより、気体の脱離量
を計算することができる。標準試料の基準値とは、所定の原子または分子を含む試料の、
スペクトルの積分値に対する原子または分子の密度の比である。
【００２９】
例えば、標準試料である所定の密度の水素を含むシリコンウェハのＴＤＳ分析結果、及び
酸化物絶縁膜のＴＤＳ分析結果から、酸化物絶縁膜の酸素分子の脱離量（ＮＯ２）は、数
式１で求めることができる。
【００３０】
ＮＯ２＝ＮＨ２／ＳＨ２×ＳＯ２×α      （数式１）
【００３１】
ＮＨ２は、標準試料から脱離した水素分子を密度で換算した値である。ＳＨ２は、標準試
料をＴＤＳ分析したときのスペクトルの積分値である。即ち、標準試料の基準値は、ＮＨ
２／ＳＨ２である。ＳＯ２は、酸化物絶縁膜をＴＤＳ分析したときのスペクトルの積分値
である。αは、ＴＤＳ分析におけるスペクトル強度に影響する係数である。数式１の詳細
に関しては、特開平６−２７５６９７公報を参照する。なお、上記酸化物絶縁膜の酸素の
脱離量は、電子科学株式会社製の昇温脱離分析装置ＥＭＤ−ＷＡ１０００Ｓ／Ｗを用い、
標準試料として１×１０１６ａｔｏｍｓ／ｃｍ３の水素原子を含むシリコンウェハを用い
て測定した。
【００３２】
なお、ＮＯ２は酸素分子（Ｏ２）の脱離量である。酸化物絶縁膜においては、酸素原子で
換算した酸素の脱離量は、酸素分子（Ｏ２）の脱離量の２倍となる。
【００３３】
酸化物絶縁膜５３は、５０ｎｍ以上、好ましくは２００ｎｍ以上５００ｎｍ以下とする。
酸化物絶縁膜５３を厚くすることで、酸化物絶縁膜５３からの酸素脱離量を増加させるこ
とができると共に、酸化物絶縁膜５３及び後に形成される酸化物半導体膜との界面におけ
る欠陥を低減することが可能である。
【００３４】
酸化物絶縁膜５３は、スパッタリング法、ＣＶＤ法等により形成する。なお、加熱により
酸素の一部が脱離する酸化物絶縁膜は、スパッタリング法を用いることで形成しやすいた
め好ましい。
【００３５】
加熱により酸素の一部が脱離する酸化物絶縁膜をスパッタリング法により形成する場合は
、成膜ガス中の酸素量が高いことが好ましく、酸素（Ｏ２）、または酸素（Ｏ２）及び希
ガス（Ａｒなど）の混合ガス等を用いることができる。代表的には、成膜ガス中の酸素濃
度を６％以上１００％以下にすることが好ましい。
【００３６】
加熱により酸素の一部が脱離する酸化物絶縁膜の代表例として酸化シリコン膜を形成する
場合、石英（好ましくは合成石英）をターゲットに用い、基板温度３０℃以上４５０℃以
下（好ましくは７０℃以上２００℃以下）、基板とターゲットの間の距離（Ｔ−Ｓ間距離
）を２０ｍｍ以上４００ｍｍ以下（好ましくは４０ｍｍ以上２００ｍｍ以下）、圧力を０
．１Ｐａ以上４Ｐａ以下（好ましくは０．２Ｐａ以上１．２Ｐａ以下）、高周波電源を０
．５ｋＷ以上１２ｋＷ以下（好ましくは１ｋＷ以上５ｋＷ以下）、成膜ガス中のＯ２／（
Ｏ２＋Ａｒ）割合を１％以上１００％以下（好ましくは６％以上１００％以下）として、
ＲＦスパッタリング法により酸化シリコン膜を形成することが好ましい。なお、石英（好
ましくは合成石英）ターゲットに代えてシリコンターゲットを用いることもできる。なお
、成膜ガスとしては、酸素のみを用いてもよい。
【００３７】
酸化物半導体膜５５は、四元系金属酸化物であるＩｎ−Ｓｎ−Ｇａ−Ｚｎ−Ｏ系金属酸化
物や、三元系金属酸化物であるＩｎ−Ｇａ−Ｚｎ−Ｏ系金属酸化物、Ｉｎ−Ｓｎ−Ｚｎ−
Ｏ系金属酸化物、Ｉｎ−Ａｌ−Ｚｎ−Ｏ系金属酸化物、Ｓｎ−Ｇａ−Ｚｎ−Ｏ系金属酸化
物、Ａｌ−Ｇａ−Ｚｎ−Ｏ系金属酸化物、Ｓｎ−Ａｌ−Ｚｎ−Ｏ系金属酸化物や、二元系
金属酸化物であるＩｎ−Ｚｎ−Ｏ系金属酸化物、Ｓｎ−Ｚｎ−Ｏ系金属酸化物、Ａｌ−Ｚ
ｎ−Ｏ系金属酸化物、Ｚｎ−Ｍｇ−Ｏ系金属酸化物、Ｓｎ−Ｍｇ−Ｏ系金属酸化物、Ｉｎ
−Ｍｇ−Ｏ系金属酸化物などを用いることができる。ここでは、ｎ元系金属酸化物はｎ種
類の金属酸化物で構成される。なお、酸化物半導体膜５５に形成することが可能な金属酸
化物は、エネルギーギャップが２ｅＶ以上、好ましくは２．５ｅＶ以上、より好ましくは
３ｅＶ以上である。このように、バンドギャップの広い金属酸化物を用いることで、トラ
ンジスタのオフ電流を低減することができる。
【００３８】
また、酸化物半導体膜は、化学式ＩｎＭＯ３（ＺｎＯ）ｍ（ｍ＞０）で表記される薄膜を
用いることができる。ここで、Ｍは、Ｚｎ、Ｇａ、Ａｌ、Ｍｎ及びＣｏから選ばれた一ま
たは複数の金属元素を示す。例えばＭとして、Ｇａ、Ｇａ及びＡｌ、Ｇａ及びＭｎ、また
はＧａ及びＣｏなどがある。
【００３９】
また、酸化物半導体としてＩｎ−Ｚｎ−Ｏ系の材料を用いる場合、用いるターゲットの組
成比は、原子数比で、Ｉｎ：Ｚｎ＝５０：１〜１：２（モル数比に換算するとＩｎ２Ｏ３
：ＺｎＯ＝２５：１〜１：４）、好ましくはＩｎ：Ｚｎ＝２０：１〜１：１（モル数比に
換算するとＩｎ２Ｏ３：ＺｎＯ＝１０：１〜１：２）、さらに好ましくはＩｎ：Ｚｎ＝１
５：１〜１．５：１（モル数比に換算するとＩｎ２Ｏ３：ＺｎＯ＝１５：２〜３：４）と
する。例えば、Ｉｎ−Ｚｎ−Ｏ系酸化物半導体の形成に用いるターゲットは、原子数比が
Ｉｎ：Ｚｎ：Ｏ＝Ｘ：Ｙ：Ｚのとき、Ｚ＞１．５Ｘ＋Ｙとする。
【００４０】
なお、酸化物半導体膜５５には、水素が含まれる。酸化物半導体膜５５に含まれる水素は
、水素原子の他、水素分子、水、水酸基、または水素化物として含まれる場合もある。
【００４１】
酸化物半導体膜５５において、アルカリ金属またはアルカリ土類金属の濃度は、２×１０
１６ａｔｏｍｓ／ｃｍ３以下、あるいは１×１０１８ａｔｏｍｓ／ｃｍ３以下であること
が好ましい。
【００４２】
酸化物半導体膜５５の厚さは、３ｎｍ以上５０ｎｍ以下とすることが好ましい。
【００４３】
酸化物半導体膜５５は、スパッタリング法、塗布法、印刷法、パルスレーザー蒸着法等に
より形成することができる。
【００４４】
本実施の形態では、酸化物半導体膜５５としてＩｎ−Ｇａ−Ｚｎ−Ｏ系酸化物ターゲット
を用いたスパッタリング法により形成する。また、酸化物半導体膜５５は、希ガス（代表
的にはアルゴン）雰囲気、酸素雰囲気、又は希ガスと酸素の混合雰囲気においてスパッタ
リングすることによって、形成することができる。
【００４５】
なお、酸化物半導体膜５５を形成する際に用いるスパッタリングガスは、水素、水、水酸
基又は水素化物などの不純物が除去された高純度ガスを用いることが好ましい。また、基
板温度を１００℃以上６００℃以下好ましくは２００℃以上４００℃以下としながら酸化
物半導体膜５５を形成することで、酸化物半導体膜５５に含まれる不純物濃度を低減する
ことができる。
【００４６】
次に、基板５１に加熱処理を施して、酸化物半導体膜５５から水素を除去すると共に、酸
化物絶縁膜５３に含まれる酸素の一部を、酸化物半導体膜５５と、酸化物絶縁膜５３にお
ける酸化物半導体膜５５及び酸化物絶縁膜５３との界面近傍に拡散させる。
【００４７】
このように、酸化物半導体膜の成膜を加熱しながら行い、または酸化物半導体膜を成膜後
に加熱処理を施すことによって、酸化物半導体膜を、Ｃ軸配向した結晶領域を有する膜と
することができる。
【００４８】
当該加熱処理に用いる加熱処理装置は特に限られず、抵抗発熱体などの発熱体からの熱伝
導または熱輻射によって、被処理物を加熱する装置を備えていてもよい。例えば、電気炉
や、ＧＲＴＡ（Ｇａｓ  Ｒａｐｉｄ  Ｔｈｅｒｍａｌ  Ａｎｎｅａｌ）装置、ＬＲＴＡ（
Ｌａｍｐ  Ｒａｐｉｄ  Ｔｈｅｒｍａｌ  Ａｎｎｅａｌ）装置等のＲＴＡ（Ｒａｐｉｄ  
Ｔｈｅｒｍａｌ  Ａｎｎｅａｌ）装置を用いることができる。ＬＲＴＡ装置は、ハロゲン
ランプ、メタルハライドランプ、キセノンアークランプ、カーボンアークランプ、高圧ナ
トリウムランプ、高圧水銀ランプなどのランプから発する光（電磁波）の輻射により、被
処理物を加熱する装置である。ＧＲＴＡ装置は、高温のガスを用いて加熱処理を行う装置
である。
【００４９】
加熱処理温度は、酸化物半導体膜５５から水素を除去すると共に、酸化物絶縁膜５３に含
まれる酸素の一部を脱離させ、さらには酸化物半導体膜５５に拡散させる温度が好ましく
、代表的には、１５０℃以上基板５１の歪み点未満、好ましくは２５０℃以上４５０℃以
下とする。
【００５０】
加熱処理は、不活性ガス雰囲気で行うことが好ましく、代表的には、ヘリウム、ネオン、
アルゴン、キセノン、クリプトン等の希ガス、または窒素雰囲気で行うことが好ましい。
また、酸化性雰囲気で行ってもよい。
【００５１】
当該加熱処理により、酸化物半導体膜５５から水素を脱離させると共に、酸化物絶縁膜５
３に含まれる酸素の一部を、酸化物半導体膜５５と、酸化物絶縁膜５３における酸化物絶
縁膜５３及び酸化物半導体膜５５との界面近傍に拡散させることができる。当該工程によ
り、酸化物半導体膜５５中に含まれる酸素欠損を低減することができるとともに、酸化物
絶縁膜５３及び酸化物半導体膜５５との界面近傍に酸素を拡散させることで、酸化物半導
体膜５５及び酸化物絶縁膜５３との界面における欠陥を低減することができる。この結果
、図１（Ｂ）に示すように、水素濃度及び酸素欠損が低減された酸化物半導体膜５７を形
成することができる。
【００５２】
酸化物絶縁膜５３を酸化物半導体膜５５が覆う状態で加熱処理を行うことで、酸化物絶縁
膜５３に含まれる酸素の一部が酸化物半導体膜５５に拡散するため、酸化物半導体膜５５
に含まれる酸素欠損を低減することができる。また、酸化物絶縁膜５３が酸化物半導体膜
５５に覆われており、表面が露出していないため、酸化物絶縁膜５３からの外部への酸素
の放出量が低減され、酸化物絶縁膜５３において酸化物半導体膜５５との界面の欠陥を効
率よく低減することができる。
【００５３】
次に、酸化物半導体膜５７上にマスクを形成した後、当該マスクを用いて酸化物半導体膜
５７をエッチングして、島状の酸化物半導体膜５９を形成する。この後、マスクを除去す
る（図１（Ｃ）参照。）。
【００５４】
酸化物半導体膜５７をエッチングするためのマスクは、フォトリソグラフィ工程、インク
ジェット法、印刷法等を適宜用いることができる。また、酸化物半導体膜５７のエッチン
グはウエットエッチングまたはドライエッチングを適宜用いることができる。
【００５５】
次に、図１（Ｄ）に示すように、酸化物半導体膜５９に接する一対の電極６１を形成する
。
【００５６】
一対の電極６１は、ソース電極及びドレイン電極として機能する。
【００５７】
一対の電極６１は、アルミニウム、クロム、銅、タンタル、チタン、モリブデン、タング
ステンから選ばれた金属元素、または上述した金属元素を成分とする合金か、上述した金
属元素を組み合わせた合金などを用いて形成することができる。また、マンガン、マグネ
シウム、ジルコニウム、ベリリウムのいずれか一または複数から選択された金属元素を用
いてもよい。また、一対の電極６１は、単層構造でも、二層以上の積層構造としてもよい
。例えば、シリコンを含むアルミニウム膜の単層構造、アルミニウム膜上にチタン膜を積
層する二層構造、窒化チタン膜上にチタン膜を積層する二層構造、窒化チタン膜上にタン
グステン膜を積層する二層構造、窒化タンタル膜上にタングステン膜を積層する二層構造
、チタン膜と、そのチタン膜上にアルミニウム膜を積層し、さらにその上にチタン膜を形
成する三層構造などがある。
【００５８】
また、一対の電極６１は、インジウム錫酸化物、酸化タングステンを含むインジウム酸化
物、酸化タングステンを含むインジウム亜鉛酸化物、酸化チタンを含むインジウム酸化物
、酸化チタンを含むインジウム錫酸化物、インジウム亜鉛酸化物、酸化ケイ素を添加した
インジウム錫酸化物などの透光性を有する導電性材料を適用することもできる。また、上
記透光性を有する導電性材料と、上記金属元素の積層構造とすることもできる。
【００５９】
一対の電極６１は、印刷法またはインクジェット法により形成する。若しくは、スパッタ
リング法、ＣＶＤ法、蒸着法等で導電膜を形成した後、該導電膜上にマスクを形成して導
電膜をエッチングして形成する。導電膜上に形成するマスクは印刷法、インクジェット法
、フォトリソグラフィ法を適宜用いることができる。
【００６０】
ここでは、酸化物半導体膜５９及び酸化物絶縁膜５３上に導電膜を形成した後、導電膜を
所定の形状にエッチングして一対の電極６１を形成する。
【００６１】
なお、酸化物半導体膜５７上に導電膜を形成した後、多階調フォトマスクによって、凹凸
状のマスクを形成し、当該マスクを用いて酸化物半導体膜５７及び導電膜をエッチングし
た後、アッシングにより凹凸状のマスクを分離し、当該分離されたマスクにより導電膜を
エッチングすることで、島状の酸化物半導体膜５９及び一対の電極６１を形成することが
できる。当該工程により、フォトマスク数及びフォトリソグラフィ工程数を削減すること
ができる。
【００６２】
次に、酸化物半導体膜５９及び一対の電極６１上にゲート絶縁膜６３を形成する。
【００６３】
次に、ゲート絶縁膜６３上であって、酸化物半導体膜５９と重畳する領域にゲート電極６
５を形成する。
【００６４】
この後、保護膜として絶縁膜６９を形成してもよい（図１（Ｅ）参照。）。また、ゲート
絶縁膜６３及び絶縁膜６９にコンタクトホールを形成した後、一対の電極６１に接続する
配線を形成してもよい。
【００６５】
ゲート絶縁膜６３は、酸化シリコン、酸化窒化シリコン、窒化シリコン、窒化酸化シリコ
ン、酸化アルミニウム、酸化窒化アルミニウム、または酸化ガリウムを単層でまたは積層
して形成することができる。なお、ゲート絶縁膜６３は、酸化物半導体膜５９と接する部
分が酸素を含むことが好ましく、特に好ましくは酸化シリコン膜により形成する。酸化シ
リコン膜を用いることで、酸化物半導体膜５９に酸素を拡散させることができ、特性を良
好にすることができる。
【００６６】
また、ゲート絶縁膜６３として、ハフニウムシリケート（ＨｆＳｉＯｘ）、窒素が添加さ
れたハフニウムシリケート（ＨｆＳｉｘＯｙＮｚ）、窒素が添加されたハフニウムアルミ
ネート（ＨｆＡｌｘＯｙＮｚ）、酸化ハフニウム、酸化イットリウムなどのｈｉｇｈ−ｋ
材料を用いることで、ゲート絶縁膜の物理的な膜厚を大きくすることができるため、ゲー
トリークを低減できる。さらには、ｈｉｇｈ−ｋ材料と、酸化シリコン、酸化窒化シリコ
ン、窒化シリコン、窒化酸化シリコン、酸化アルミニウム、酸化窒化アルミニウム、及び
酸化ガリウムのいずれか一以上との積層構造とすることができる。ゲート絶縁膜６３の厚
さは、１ｎｍ以上３００ｎｍ以下、より好ましくは５ｎｍ以上５０ｎｍ以下とするとよい
。ゲート絶縁膜６３の厚さを５ｎｍ以上とすることで、ゲートリーク電流を低減すること
ができる。
【００６７】
なお、ゲート絶縁膜６３を形成する前に、島状の酸化物半導体膜５９の表面を、酸素、オ
ゾン、一酸化二窒素等の酸化性ガスのプラズマに曝し、島状の酸化物半導体膜５９の表面
を酸化し、酸素欠損を低減してもよい。
【００６８】
ゲート電極６５は、アルミニウム、クロム、銅、タンタル、チタン、モリブデン、タング
ステンから選ばれた金属元素、または上述した金属元素を成分とする合金か、上述した金
属元素を組み合わせた合金などを用いて形成することができる。また、マンガン、マグネ
シウム、ジルコニウム、ベリリウムのいずれか一または複数から選択された金属元素を用
いてもよい。また、ゲート電極６５は、単層構造でも、二層以上の積層構造としてもよい
。例えば、シリコンを含むアルミニウム膜の単層構造、アルミニウム膜上にチタン膜を積
層する二層構造、窒化チタン膜上にチタン膜を積層する二層構造、窒化チタン膜上にタン
グステン膜を積層する二層構造、窒化タンタル膜上にタングステン膜を積層する二層構造
、チタン膜と、そのチタン膜上にアルミニウム膜を積層し、さらにその上にチタン膜を形
成する三層構造などがある。
【００６９】
また、ゲート電極６５は、インジウム錫酸化物、酸化タングステンを含むインジウム酸化
物、酸化タングステンを含むインジウム亜鉛酸化物、酸化チタンを含むインジウム酸化物
、酸化チタンを含むインジウム錫酸化物、インジウム亜鉛酸化物、酸化ケイ素を添加した
インジウム錫酸化物などの透光性を有する導電性材料を適用することもできる。また、上
記透光性を有する導電性材料と、上記金属元素の積層構造とすることもできる。
【００７０】
絶縁膜６９は、ゲート絶縁膜６３に列挙した絶縁膜を適宜用いて形成することができる。
【００７１】
この後、加熱処理を行ってもよい。
【００７２】
以上の工程により、酸化物半導体膜をチャネル形成領域に有するトランジスタを作製する
ことができる。
【００７３】
本実施の形態では、酸化物絶縁膜の表面が酸化物半導体膜で覆われた状態で加熱処理を行
った後、酸化物半導体膜を所定の形状にエッチングし、酸化物絶縁膜の一部を露出させて
いるため、酸化物絶縁膜からの酸素の外部への放出量を制御しつつ、酸素の一部を酸化物
半導体膜に拡散させ酸化物半導体膜の酸素欠損を低減させると共に、酸化物半導体膜から
水素を脱離させることが可能である。この結果、酸化物半導体膜のキャリア源となる水素
及び酸素欠損を低減すると共に、酸化物半導体膜及び酸化物絶縁膜の界面における欠陥を
低減することができるため、トランジスタのしきい値電圧のマイナスシフトを低減するこ
とができる。
【００７４】
（実施の形態２）
本実施の形態では、実施の形態１と異なる構造のトランジスタの作製方法について、図３
及び図４を用いて説明する。本実施の形態では、酸化物絶縁膜及び酸化物半導体膜の間に
一対の電極が設けられる点が実施の形態１と異なる。なお、図４の一点破線Ａ−Ｂの断面
図は図３（Ｄ）に相当する。
【００７５】
図３（Ａ）に示すように、実施の形態１と同様に、基板５１上に酸化物絶縁膜５３を形成
する。次に、酸化物絶縁膜５３上に一対の電極７１を形成する。次に、一対の電極７１及
び酸化物絶縁膜５３上に、酸化物半導体膜７３を形成する。
【００７６】
一対の電極７１は、実施の形態１に示す一対の電極６１と同様の材料及び作製方法を適宜
用いて形成することができる。
【００７７】
酸化物半導体膜７３は、実施の形態１に示す酸化物半導体膜５５と同様の材料及び作製方
法を適宜用いて形成することができる。
【００７８】
次に、実施の形態１と同様に基板５１を加熱して、水素濃度及び酸素欠損が低減された酸
化物半導体膜を形成した後、水素濃度及び酸素欠損が低減された酸化物半導体膜上にマス
クを形成し、水素濃度及び酸素欠損が低減された酸化物半導体膜をエッチングして、島状
の酸化物半導体膜７５を形成する。この後、マスクを除去する（図３（Ｂ）参照。）。
【００７９】
次に、図３（Ｃ）に示すように、一対の電極７１及び酸化物半導体膜７５上にゲート絶縁
膜７７を形成する。次に、ゲート絶縁膜７７上であって、酸化物半導体膜７５と重畳する
領域にゲート電極７９を形成する。次に、ゲート絶縁膜７７及びゲート電極７９上に保護
膜として絶縁膜８１を形成してもよい。
【００８０】
ゲート絶縁膜７７は、実施の形態１に示すゲート絶縁膜６３と同様の材料及び作製方法を
適宜用いて形成することができる。
【００８１】
ゲート電極７９は、実施の形態１に示すゲート電極６５と同様の材料及び作製方法を適宜
用いて形成することができる。
【００８２】
絶縁膜８１は、実施の形態１に示す絶縁膜６９と同様の材料及び作製方法を適宜用いて形
成することができる。
【００８３】
次に、絶縁膜８１上にマスクを形成した後、ゲート絶縁膜７７及び絶縁膜８１の一部をエ
ッチングしてコンタクトホールを形成する。次に、コンタクトホールを介して、一対の電
極７１に接続する配線８３を形成する。
【００８４】
配線８３は、一対の電極７１と同様の材料及び作製方法を適宜用いて形成することができ
る。
【００８５】
以上の工程により、酸化物半導体膜をチャネル形成領域に有するトランジスタを作製する
ことができる。
【００８６】
本実施の形態では、酸化物半導体膜のキャリア源となる水素及び酸素欠損を低減すると共
に、酸化物半導体膜及び酸化物絶縁膜の界面における欠陥を低減することができるため、
トランジスタのしきい値電圧のマイナスシフトを低減することができる。
【００８７】
（実施の形態３）
本実施の形態では、実施の形態１及び実施の形態２と比較して、酸化物半導体膜及び一対
の配線の接触抵抗を低減できるトランジスタの作製方法について、図１及び図５を用いて
説明する。
【００８８】
実施の形態１と同様に、図１（Ａ）及び図１（Ｂ）の工程により酸化物絶縁膜５３上に酸
化物半導体膜５５を形成し、酸化物半導体膜５５を加熱して、水素濃度及び酸素欠損が低
減された酸化物半導体膜５７を形成する。次に、図５（Ａ）に示すように、水素濃度及び
酸素欠損が低減された酸化物半導体膜５７上に、ｎ型の導電型を有するバッファ８４を形
成する。
【００８９】
ｎ型の導電型を有するバッファ８４としては、インジウム酸化物、インジウム錫酸化物、
インジウム亜鉛酸化物、錫酸化物、亜鉛酸化物、錫亜鉛酸化物から選ばれた一つの金属酸
化物であるか、または該金属酸化物にアルミニウム、ガリウム、シリコンから選ばれた元
素が一つ以上含まれている材料を用いることができる。この構成とすることで、後に形成
されるソース電極及びドレイン電極として機能する一対の電極及び酸化物半導体膜の接触
抵抗を低減することができる。
【００９０】
ここでは、酸化物半導体膜を加熱して酸化物半導体膜から水素を脱離させると共に、酸化
物絶縁膜から酸化物半導体膜に酸素を拡散させた後、当該酸化物半導体膜上にｎ型の導電
型を有するバッファ８４を形成するため、酸化物半導体膜からの水素の脱離を十分に行う
ことができる。この結果、酸化物半導体膜中の水素濃度及び酸素欠損を低減することが可
能であり、トランジスタのしきい値電圧のマイナスシフトを低減することができる。
【００９１】
次に、ｎ型の導電型を有するバッファ８４上にマスクを形成した後、水素濃度及び酸素欠
損が低減された酸化物半導体膜５７及びｎ型の導電型を有するバッファ８４をエッチング
して、島状の酸化物半導体膜５９及びｎ型の導電型を有するバッファ８５を形成する。こ
の後、マスクを除去する（図５（Ｂ）参照。）。
【００９２】
次に、図５（Ｃ）に示すように、島状の酸化物半導体膜５９及びｎ型の導電型を有するバ
ッファ８５上に一対の電極６１を形成する。ここでは、ゲート絶縁膜の膜質を保つため、
一対の電極６１として、ゲート絶縁膜から、酸素を引き抜かない材料を用いることが好ま
しい。このような一対の電極６１の材料として、タングステン、モリブデン等がある。し
かしながら、タングステン及びモリブデンは酸化物半導体膜及びゲート絶縁膜と接する領
域において抵抗の高い金属酸化物が形成されてしまう。そこで、島状の酸化物半導体膜５
９及び一対の電極６１の間に、ｎ型の導電型を有するバッファを設けることで、島状の酸
化物半導体膜５９及び一対の電極６１の接触抵抗を低減することができる。
【００９３】
次に、一対の電極６１上に形成されるマスク（図示しない。）を用いて、ｎ型の導電型を
有するバッファ８５の露出部をエッチングして、一対のｎ型の導電型を有するバッファ８
７を形成する。
【００９４】
なお、一対の電極６１上に形成されるマスクを除去した後、一対の電極６１をマスクとし
て、ｎ型の導電型を有するバッファ８５の露出部をエッチングして、一対のｎ型の導電型
を有するバッファ８７を形成してもよい。
【００９５】
ｎ型の導電型を有するバッファ８５をエッチングする際には、島状の酸化物半導体膜５９
がエッチングされず、選択的にｎ型の導電型を有するバッファ８５をエッチングする条件
（エッチング選択比の高い条件）を用いることが好ましい。なお、島状の酸化物半導体膜
５９及びｎ型の導電型を有するバッファ８５のエッチング選択比が低い場合は、ｎ型の導
電型を有するバッファ８５のエッチングの際に島状の酸化物半導体膜５９の一部もエッチ
ングされ、溝部（凹部）を有する形状となることもある。
【００９６】
本実施の形態により、島状の酸化物半導体膜５９及び一対の電極６１の間にｎ型の導電型
を有するバッファ８７を有するため、島状の酸化物半導体膜５９及び一対の電極６１の接
触抵抗を低減することができる。この結果、トランジスタのオン電流の低減を抑えること
ができる。
【００９７】
次に、実施の形態１と同様に、ゲート絶縁膜６３、ゲート電極６５、及び絶縁膜６９を形
成する。また、ゲート絶縁膜６３及び絶縁膜６９にコンタクトホールを形成した後、一対
の電極６１に接続する配線を形成してもよい。
【００９８】
以上の工程により、酸化物半導体膜をチャネル形成領域に有するトランジスタを作製する
ことができる。
【００９９】
本実施の形態により、水素濃度及び酸素欠損が低減された酸化物半導体膜を形成すると共
に、酸化物半導体膜及び一対の配線の間に接触抵抗を低減するｎ型の導電型を有するバッ
ファを形成するため、トランジスタのしきい値電圧のマイナスシフトを低減すると共に、
トランジスタのオン電流の低減を抑えることができる。
【０１００】
（実施の形態４）
本実施の形態では、オン電流及び電界効果移動度を高めることが可能なトランジスタ、ま
たはしきい値電圧を制御することができるトランジスタについて、図６を用いて説明する
。
【０１０１】
図６（Ａ）に示すように、基板５１上に酸化物絶縁膜５３を形成する。次に、酸化物絶縁
膜５３上に第１のゲート電極９１を形成する。次に、酸化物絶縁膜５３及び第１のゲート
電極９１上に第１のゲート絶縁膜９３を形成する。次に、第１のゲート絶縁膜９３上に酸
化物半導体膜９５を形成する。
【０１０２】
第１のゲート電極９１は、実施の形態１に示すゲート電極６５と同様に形成することがで
きる。
【０１０３】
第１のゲート絶縁膜９３は、実施の形態１に示すゲート絶縁膜６３と同様に形成すること
ができる。
【０１０４】
酸化物半導体膜９５は、実施の形態１に示す酸化物半導体膜５５と同様に形成することが
できる。
【０１０５】
次に、図６（Ｂ）に示すように、実施の形態１と同様に、酸化物半導体膜９５を加熱して
、水素濃度及び酸素欠損が低減された酸化物半導体膜９７を形成する。
【０１０６】
次に、酸化物半導体膜９７上にマスクを形成して、酸化物半導体膜９７をエッチングして
、島状の酸化物半導体膜９９を形成する。この後マスクを除去する（図６（Ｃ）参照。）
。
【０１０７】
次に、図６（Ｄ）に示すように、島状の酸化物半導体膜９９上に一対の電極１０１を形成
する。次に、島状の酸化物半導体膜９９及び一対の電極１０１上に第２のゲート絶縁膜１
０３を形成する。次に、第２のゲート絶縁膜１０３上であって、島状の酸化物半導体膜９
９と重畳する領域に第２のゲート電極１０５を形成する。次に、第２のゲート絶縁膜１０
３及び第２のゲート電極１０５上に保護膜として絶縁膜１０９を形成してもよい。
【０１０８】
一対の電極１０１は、実施の形態１に示す一対の電極６１と同様に形成することができる
。
【０１０９】
第２のゲート絶縁膜１０３は、実施の形態１に示すゲート絶縁膜６３と同様に形成するこ
とができる。
【０１１０】
第２のゲート電極１０５は、実施の形態１に示すゲート電極６５と同様に形成することが
できる。
【０１１１】
絶縁膜１０９は、実施の形態１に示す絶縁膜６９と同様に形成することができる。
【０１１２】
第１のゲート電極９１及び第２のゲート電極１０５は接続されていてもよい。この場合、
第１のゲート電極９１及び第２のゲート電極１０５は同電位となるため、チャネル形成領
域が酸化物半導体膜９９の第１のゲート絶縁膜９３側、及び第２のゲート絶縁膜１０３側
に形成されるため、トランジスタのオン電流及び電界効果移動度を高めることができる。
【０１１３】
または、第１のゲート電極９１及び第２のゲート電極１０５は接続されず、異なる電位が
印加されてもよい。この場合、トランジスタのしきい値電圧を制御することができる。
【０１１４】
なお、本実施の形態では、一対の電極が島状の酸化物半導体膜９９及び第２のゲート絶縁
膜１０３の間に形成したが、第１のゲート絶縁膜９３及び島状の酸化物半導体膜９９の間
に形成してもよい。
【０１１５】
以上の工程により、ゲート電極を複数有するトランジスタを作製することができる。
【０１１６】
（実施の形態５）
本実施の形態では、実施の形態１乃至実施の形態４と比較して、さらに酸化物半導体膜中
の水素濃度を低減する方法について、説明する。本実施の形態では実施の形態１を用いて
説明するが、適宜実施の形態２乃至実施の形態４に適応することができる。
【０１１７】
図１（Ａ）において、基板５１に酸化物絶縁膜５３を形成する前に、基板５１を加熱する
。次に、基板５１上に酸化物絶縁膜５３及び酸化物半導体膜５５を形成する。
【０１１８】
基板５１を加熱する温度は、基板５１に吸着または含有される水素を脱離させることが可
能な温度が好ましい。代表的には１００℃以上基板歪み点未満である。また、基板５１を
加熱する際、水素含有量の低い雰囲気で行うことが好ましい。好ましくは１×１０−４Ｐ
ａ以下の高真空中で行ことが好ましい。この結果、基板表面に吸着する水素、水素分子、
水、水酸基、または水素化物などを低減できる。
【０１１９】
さらには、基板５１の加熱から酸化物半導体膜５５の形成までを大気に曝さず、真空雰囲
気で連続的に行うことで、基板５１、酸化物絶縁膜５３、及び酸化物半導体膜５５に水素
、水素分子、水、水酸基、または水素化物が吸着されず、酸化物半導体膜５５の加熱工程
において、基板５１及び酸化物絶縁膜５３から酸化物半導体膜５５への水素拡散を低減す
ることが可能であり、図１（Ｂ）に示す加熱された酸化物半導体膜５７の水素濃度をより
低減することができる。この結果、トランジスタのしきい値電圧のマイナスシフトを低減
することができる。
【０１２０】
（実施の形態６）
実施の形態１乃至５に示したトランジスタを作製し、該トランジスタを画素部、さらには
駆動回路に用いて表示機能を有する半導体装置（表示装置ともいう）を作製することがで
きる。また、トランジスタを用いた駆動回路の一部または全体を、画素部と同じ基板上に
一体形成し、システムオンパネルを形成することができる。
【０１２１】
表示装置は表示素子を含む。表示素子としては液晶素子（液晶表示素子ともいう）、発光
素子（発光表示素子ともいう）を用いることができる。発光素子は、電流または電圧によ
って輝度が制御される素子をその範疇に含んでおり、具体的には無機ＥＬ（Ｅｌｅｃｔｒ
ｏ  Ｌｕｍｉｎｅｓｃｅｎｃｅ）、有機ＥＬ等が含まれる。また、電子インクなど、電気
的作用によりコントラストが変化する表示媒体も適用することができる。
【０１２２】
また、表示装置は、表示素子が封止された状態にあるパネルと、該パネルにコントローラ
を含むＩＣ等を実装した状態にあるモジュールとを含む。さらに、該表示装置を作製する
過程における、表示素子が完成する前の一形態に相当する素子基板に関し、該素子基板は
、電流を表示素子に供給するための手段を複数の各画素に備える。素子基板は、具体的に
は、表示素子の画素電極のみが形成された状態であっても良いし、画素電極となる導電膜
を形成した後であって、エッチングして画素電極を形成する前の状態であっても良いし、
あらゆる形態があてはまる。
【０１２３】
なお、本明細書中における表示装置とは、画像表示デバイス、表示デバイス、もしくは光
源（照明装置含む）を指す。また、コネクタ、例えばＦＰＣ（Ｆｌｅｘｉｂｌｅ  ｐｒｉ
ｎｔｅｄ  ｃｉｒｃｕｉｔ）もしくはＴＡＢ（Ｔａｐｅ  Ａｕｔｏｍａｔｅｄ  Ｂｏｎｄ
ｉｎｇ）テープもしくはＴＣＰ（Ｔａｐｅ  Ｃａｒｒｉｅｒ  Ｐａｃｋａｇｅ）が取り付
けられたモジュール、ＴＡＢテープやＴＣＰの先にプリント配線板が設けられたモジュー
ル、または表示素子にＣＯＧ（Ｃｈｉｐ  Ｏｎ  Ｇｌａｓｓ）方式によりＩＣ（集積回路
）が直接実装されたモジュールも全て表示装置に含むものとする。
【０１２４】
（実施の形態７）
本明細書に開示する半導体装置は、電子ペーパーとして適用することができる。電子ペー
パーは、情報を表示するものであればあらゆる分野の電子機器に用いることが可能である
。例えば、電子ペーパーを用いて、電子書籍（電子ブック）、ポスター、デジタルサイネ
ージ、ＰＩＤ（Ｐｕｂｌｉｃ  Ｉｎｆｏｒｍａｔｉｏｎ  Ｄｉｓｐｌａｙ）、電車などの
乗り物の車内広告、クレジットカード等の各種カードにおける表示等に適用することがで
きる。電子機器の一例を図７に示す。
【０１２５】
図７は、電子機器の一例として電子書籍２７００を示している。例えば、電子書籍２７０
０は、筐体２７０１及び筐体２７０３の２つの筐体で構成されている。筐体２７０１及び
筐体２７０３は、軸部２７１１により一体とされており、該軸部２７１１を軸として開閉
動作を行うことができる。このような構成により、紙の書籍のような動作を行うことが可
能となる。
【０１２６】
筐体２７０１には表示部２７０５及び光電変換装置２７０６が組み込まれ、筐体２７０３
には表示部２７０７及び光電変換装置２７０８が組み込まれている。表示部２７０５及び
表示部２７０７は、続き画面を表示する構成としてもよいし、異なる画面を表示する構成
としてもよい。異なる画面を表示する構成とすることで、例えば右側の表示部（図７では
表示部２７０５）に文章を表示し、左側の表示部（図７では表示部２７０７）に画像を表
示することができる。
【０１２７】
また、図７では、筐体２７０１に操作部などを備えた例を示している。例えば、筐体２７
０１において、電源２７２１、操作キー２７２３、スピーカ２７２５などを備えている。
操作キー２７２３により、頁を送ることができる。なお、筐体の表示部と同一面にキーボ
ードやポインティングデバイスなどを備える構成としてもよい。また、筐体の裏面や側面
に、外部接続用端子（イヤホン端子、ＵＳＢ端子、またはＡＣアダプタ及びＵＳＢケーブ
ルなどの各種ケーブルと接続可能な端子など）、記録媒体挿入部などを備える構成として
もよい。さらに、電子書籍２７００は、電子辞書としての機能を持たせた構成としてもよ
い。
【０１２８】
また、電子書籍２７００は、無線で情報を送受信できる構成としてもよい。無線により、
電子書籍サーバから、所望の書籍データなどを購入し、ダウンロードする構成とすること
も可能である。
【０１２９】
（実施の形態８）
本明細書に開示する半導体装置は、さまざまな電子機器（遊技機も含む）に適用すること
ができる。電子機器としては、例えば、テレビジョン装置（テレビ、またはテレビジョン
受信機ともいう）、コンピュータ用などのモニタ、デジタルカメラ、デジタルビデオカメ
ラ、デジタルフォトフレーム、携帯電話機（携帯電話、携帯電話装置ともいう）、携帯型
ゲーム機、携帯情報端末、音響再生装置、パチンコ機などの大型ゲーム機などが挙げられ
る。
【０１３０】
図８（Ａ）は、電子機器の一例としてテレビジョン装置９６００を示している。テレビジ
ョン装置９６００は、筐体９６０１に表示部９６０３が組み込まれている。表示部９６０
３により、映像を表示することが可能である。また、ここでは、スタンド９６０５により
筐体９６０１を支持した構成を示している。
【０１３１】
テレビジョン装置９６００の操作は、筐体９６０１が備える操作スイッチや、別体のリモ
コン操作機９６１０により行うことができる。リモコン操作機９６１０が備える操作キー
９６０９により、チャンネルや音量の操作を行うことができ、表示部９６０３に表示され
る映像を操作することができる。また、リモコン操作機９６１０に、当該リモコン操作機
９６１０から出力する情報を表示する表示部９６０７を設ける構成としてもよい。
【０１３２】
なお、テレビジョン装置９６００は、受信機やモデムなどを備えた構成とする。受信機に
より一般のテレビ放送の受信を行うことができ、さらにモデムを介して有線または無線に
よる通信ネットワークに接続することにより、一方向（送信者から受信者）または双方向
（送信者と受信者間、あるいは受信者間同士など）の情報通信を行うことも可能である。
【０１３３】
図８（Ｂ）は、電子機器の一例としてデジタルフォトフレーム９７００を示している。例
えば、デジタルフォトフレーム９７００は、筐体９７０１に表示部９７０３が組み込まれ
ている。表示部９７０３は、各種画像を表示することが可能であり、例えばデジタルカメ
ラなどで撮影した画像データを表示させることで、通常の写真立てと同様に機能させるこ
とができる。
【０１３４】
なお、デジタルフォトフレーム９７００は、操作部、外部接続用端子（ＵＳＢ端子、ＵＳ
Ｂケーブルなどの各種ケーブルと接続可能な端子など）、記録媒体挿入部などを備える構
成とする。これらの構成は、表示部と同一面に組み込まれていてもよいが、側面や裏面に
備えるとデザイン性が向上するため好ましい。例えば、デジタルフォトフレーム９７００
の記録媒体挿入部に、デジタルカメラで撮影した画像データを記憶したメモリを挿入して
画像データを取り込み、取り込んだ画像データを表示部９７０３に表示させることができ
る。
【０１３５】
また、デジタルフォトフレーム９７００は、無線で情報を送受信できる構成としてもよい
。無線により、所望の画像データを取り込み、表示させる構成とすることもできる。
【実施例１】
【０１３６】
本実施例では、酸化物絶縁膜及び酸化物半導体膜の形成工程、並びに加熱処理の順序と、
酸化物絶縁膜からの酸素の脱離量との関係について、図９乃至図１１を用いて説明する。
【０１３７】
はじめに、試料の作製方法について説明する。本実施例では、以下の工程１乃至工程４の
少なくとも１以上を行って各試料を作製した。
【０１３８】
（工程１）基板上に酸化物絶縁膜を形成した。ここでは、酸化物絶縁膜として厚さ３００
ｎｍの酸化シリコン膜を形成した。
【０１３９】
酸化物絶縁膜は、石英ターゲットを用い、スパッタリングガスとして流量２５ｓｃｃｍの
アルゴン及び２５ｓｃｃｍの酸素を用いた、ＲＦスパッタリング法を用いて形成した。周
波数が１３．５６ＭＨｚの高周波電源の電力を１．５ｋＷとし、圧力を０．４Ｐａとし、
基板及びターゲットの間隔を６０ｍｍとし、基板温度を１００℃とした。
【０１４０】
（工程２）酸化物絶縁膜上に酸化物半導体膜を形成した。ここでは、酸化物半導体膜とし
て厚さ３０ｎｍのＩｎ−Ｇａ−Ｚｎ−Ｏ膜を形成した。
【０１４１】
酸化物半導体膜は、Ｉｎ−Ｇａ−Ｚｎ−Ｏターゲット（Ｉｎ２Ｏ３：Ｇａ２Ｏ３：ＺｎＯ
＝１：１：２［ｍｏｌ数比］）を用い、スパッタリングガスとして流量３０ｓｃｃｍのア
ルゴン及び１５ｓｃｃｍの酸素を用いた、ＤＣスパッタリング法を用いて形成した。この
ときの電源の電力を０．５ｋＷとし、圧力を０．４Ｐａとし、基板及びターゲットの間隔
を６０ｍｍとし、基板温度を２００℃とした。
【０１４２】
（工程３）酸化物半導体膜上にフォトリソグラフィ工程によりマスクを形成した後、酸化
物半導体膜の一部をエッチングして、島状の酸化物半導体膜を形成した。
【０１４３】
（工程４）加熱処理を行った。
【０１４４】
加熱処理条件は、窒素雰囲気の電気炉で４５０℃、１時間保持することで、各試料を加熱
した。
【０１４５】
試料１、試料３、及び試料５は、加熱処理を行わない試料であり、試料２、試料４及び試
料６は加熱処理を行う試料である。また、試料２、試料４及び試料６はそれぞれ加熱処理
の順序が異なる。
【０１４６】
試料１は、工程１及び工程２の後、酸化物半導体膜を除去した。試料２は、工程１及び工
程２の後に工程４（加熱処理）を行い、酸化物半導体膜を除去した。
【０１４７】
試料３は、工程１を行った。試料４は、工程１の後に工程４（加熱処理）を行った。
【０１４８】
試料５は、工程１乃至工程３の後、島状の酸化物半導体膜を除去した。試料６は、工程１
乃至工程３の後に工程４（加熱処理）を行い、島状の酸化物半導体膜を除去した。
【０１４９】
次に、試料１乃至試料６の脱ガス量をＴＤＳ分析により測定した。ここでは、ＴＤＳ分析
には、電子科学株式会社製の昇温脱離分析装置ＥＭＤ−ＷＡ１０００Ｓ／Ｗを用いた。な
お、ＴＤＳ分析とは、試料を真空容器内で昇温し、昇温中に試料から発生するガス成分を
四重極質量分析計で検出する分析方法である。検出されるガス成分はｍ／ｚ（質量／電荷
）で区別される。ここでは、ｍ／ｚ＝３２におけるＴＤＳスペクトルである。なお、ｍ／
ｚ＝３２である成分には、酸素分子（Ｏ２）などが挙げられる。
【０１５０】
試料１（加熱処理無し）及び試料２（加熱処理有り）のＴＤＳスペクトルをそれぞれ、図
９（Ａ）の破線２０１及び実線２０３で示す。
【０１５１】
試料３（加熱処理無し）及び試料４（加熱処理有り）のＴＤＳスペクトルをそれぞれ、図
９（Ｂ）の破線２０５及び実線２０７で示す。
【０１５２】
試料５（加熱処理無し）及び試料６（加熱処理有り）のＴＤＳスペクトルをそれぞれ、図
９（Ｃ）の破線２０９及び実線２１１で示す。
【０１５３】
図１０（Ａ）乃至（Ｃ）はそれぞれ、試料２、試料４、及び試料６の加熱処理における酸
化物絶縁膜１１３からの酸素の放出を説明するモデル図である。
【０１５４】
図１０（Ａ）に示すように、基板１１１上に積層された酸化物絶縁膜１１３及び酸化物半
導体膜１１５を加熱処理すると、酸化物半導体膜１１５が保護膜となり、酸化物絶縁膜１
１３からの酸素の外部への放出が低減される。このため、図９（Ａ）に示すように、酸化
物半導体膜を除去した試料１及び試料２においては、加熱処理の有無でＴＤＳ分析におけ
る酸素の放出量の差がほとんど無い。これは、加熱処理によって、酸化物絶縁膜に含まれ
る、加熱により脱離可能な酸素含有量の減少が少ないためである。
【０１５５】
一方、図１０（Ｂ）に示すように、基板１１１上に形成された酸化物絶縁膜１１３の表面
を覆う酸化物半導体膜が設けられない状態で加熱処理をすると、酸化物絶縁膜１１３から
酸素が放出される。このため、図９（Ｂ）の実線２０７に示すように、加熱処理がある試
料４においては、試料３と比較してＴＤＳ分析における酸素の放出量が低減している。こ
れは、加熱処理によって、酸化物絶縁膜から酸素の一部が外部へ放出してしまい、酸化物
絶縁膜に含まれる、加熱により脱離可能な酸素含有量が低減しているためである。
【０１５６】
さらに、図１０（Ｃ）に示すように、基板１１１上に形成された酸化物絶縁膜１１３の表
面の一部を覆う島状の酸化物半導体膜１１７が設けられた状態で加熱処理をすると、露出
している酸化物絶縁膜１１３から酸素が放出される。また、島状の酸化物半導体膜１１７
と接する酸化物絶縁膜１１３に含まれる酸素が拡散して、露出している酸化物絶縁膜１１
３から放出される。これは、酸化物絶縁膜１１３から酸化物半導体膜への酸素の拡散より
、酸化物絶縁膜中の酸素拡散係数の方が大きいため、酸化物絶縁膜から酸化物半導体膜へ
よりも、酸化物絶縁膜中での酸素の拡散の方が早く、島状の酸化物半導体膜の周辺に酸素
が拡散してしまうためである。具体的には、４５０℃加熱処理において酸化物絶縁膜１１
３中の酸素の拡散係数は１×１０―１０ｃｍ２／ｓｅｃ程度であり、酸化物半導体膜１１
７中の酸素の拡散係数は１×１０―１７ｃｍ２／ｓｅｃ程度であることが分析により確認
されている。なお、上記酸化物半導体膜１１７中の酸素の拡散係数は、酸化物半導体膜と
してＩｎ−Ｇａ−Ｚｎ−Ｏ膜における値を示したが、他の酸化物半導体でも同様の傾向を
示す。例えばＩｎ−Ｓｎ−Ｏ膜中の酸素の拡散係数は、６×１０―１６ｃｍ２／ｓｅｃ程
度であり、酸化物絶縁膜１１３中の酸素の拡散係数よりも十分小さい値を示す。このため
、図９（Ｃ）の実線２１１に示すように、加熱処理がある試料６においては、試料５と比
較してＴＤＳ分析における酸素の放出量が低減している。これは、加熱処理によって、酸
化物絶縁膜から酸素の一部が外部へ放出してしまい、酸化物絶縁膜に含まれる、加熱によ
り脱離可能な酸素含有量が低減しているためである。
【０１５７】
以上のことから、酸化物絶縁膜１１３上に酸化物半導体膜１１５を形成し、島状の酸化物
半導体膜１１７を形成する前に、加熱処理を行うことで、酸化物絶縁膜１１３に含まれる
酸素を効率よく酸化物半導体膜１１５に拡散させることができる。
【実施例２】
【０１５８】
本実施例では、トランジスタの作製方法及び当該トランジスタの電気特性について、図１
及び図１１を用いて説明する。
【０１５９】
本実施例では、実施例１と同様に、加熱工程順の異なる試料７乃至試料９を作製した。試
料７は、酸化物絶縁膜上に酸化物半導体膜を形成した後、加熱を行う。試料８は、酸化物
絶縁膜を形成した後、加熱を行う。試料９は、酸化物絶縁膜上に酸化物半導体膜を形成し
、酸化物半導体膜の一部をエッチングして島状の酸化物半導体膜を形成した後、加熱を行
う。
【０１６０】
はじめに試料７乃至９の作製方法を説明する。
【０１６１】
図１（Ａ）に示すように、基板５１上に酸化物絶縁膜５３を形成した。次に、酸化物絶縁
膜５３上に酸化物半導体膜５５を形成した。なお、試料８は、酸化物絶縁膜５３の形成後
、且つ酸化物半導体膜５５の形成前に加熱処理を行った。また、試料７は酸化物半導体膜
５５の形成後、且つ図１（Ｃ）に示す酸化物半導体膜５９の形成前に加熱処理を行った。
【０１６２】
基板５１として、ＡＮ１００（旭硝子社製）ガラス基板を用いた。
【０１６３】
酸化物絶縁膜５３の成膜条件は、実施例１の工程１に示す酸化物絶縁膜の成膜条件を用い
て、厚さ３００ｎｍの酸化シリコン膜を形成した。
【０１６４】
酸化物半導体膜５５の成膜条件は、実施例１の工程２に示す酸化物半導体膜の成膜条件を
用いて、厚さ３０ｎｍのＩｎ−Ｇａ−Ｚｎ−Ｏ膜を形成した。
【０１６５】
試料７及び試料８の加熱処理は、実施例１の工程４に示す加熱処理条件を用いた。
【０１６６】
次に、酸化物半導体膜上にフォトリソグラフィ工程によりマスクを形成した後、当該マス
クを用いて酸化物半導体膜をエッチングした。なお、試料９は、酸化物半導体膜をエッチ
ングした後、加熱処理を行った。以上の工程により、図１（Ｃ）に示すように、酸化物半
導体膜５９を形成した。
【０１６７】
ここでは、ウエットエッチングを用いて酸化物半導体膜をエッチングした。
【０１６８】
試料９の加熱処理は、実施例１の工程４に示す加熱条件を用いた。
【０１６９】
次に、酸化物半導体膜５９上に一対の電極６１を形成した（図１（Ｄ）参照。）。
【０１７０】
ここでは、導電膜として、スパッタリング法により厚さ１００ｎｍのタングステン膜を形
成した。次に、導電膜上にフォトリソグラフィ工程によりマスクを形成した後、当該マス
クを用いて導電膜をドライエッチングして一対の電極６１を形成した。この後、マスクを
除去した。
【０１７１】
次に、酸化物半導体膜５９及び一対の電極６１上にゲート絶縁膜６３を形成した。次に、
ゲート絶縁膜６３上にゲート電極６５を形成した。次に、保護膜として機能する絶縁膜６
９を形成した（図１（Ｅ）参照。）。
【０１７２】
ここでは、ゲート絶縁膜６３として、プラズマＣＶＤ法により酸化窒化シリコン膜を形成
した。試料７及び試料８では、ゲート絶縁膜の厚さを３０ｎｍとし、試料９ではゲート絶
縁膜の厚さを１５ｎｍとした。
【０１７３】
また、ゲート絶縁膜６３上に、スパッタリング法により厚さ１５ｎｍの窒化タンタル膜を
形成した後、スパッタリング法により厚さ１３５ｎｍのタングステン膜を形成した。次に
、フォトリソグラフィ工程によりマスクを形成した後、当該マスクを用いてタングステン
膜及び窒化タンタル膜をドライエッチングして、ゲート電極６５を形成した。次に、マス
クを除去した。
【０１７４】
ここでは、絶縁膜６９としてプラズマＣＶＤ法により厚さ３００ｎｍの酸化窒化シリコン
膜を形成した。
【０１７５】
次に、図示しないが、絶縁膜６９上にフォトリソグラフィ工程によりマスクを形成した後
、当該マスクを用いて絶縁膜６９の一部をエッチングしてコンタクトホールを形成した。
ここでは、ドライエッチングによりゲート絶縁膜６３及び絶縁膜６９をエッチングして、
一対の電極６１及びゲート電極６５を露出するコンタクトホールを形成した。
【０１７６】
次に、一対の電極６１及びゲート電極６５に接続する配線をそれぞれ形成した。
【０１７７】
ここでは、絶縁膜６９上に、スパッタリング法により厚さ５０ｎｍのチタン膜、厚さ１０
０ｎｍのアルミニウム膜、及び厚さ５ｎｍのチタン膜を順に形成した。次に、フォトリソ
グラフィ工程によりマスクを形成した後、当該マスクを用いてチタン膜、アルミニウム膜
、及びチタン膜をドライエッチングして、配線を形成した。次に、マスクを除去した。
【０１７８】
次に、窒素雰囲気の電気炉で２５０℃、１時間保持することで、各試料を加熱した。
【０１７９】
以上の工程によりトランジスタを作製した。次に、試料７乃至試料９に形成されたトラン
ジスタの電気特性を測定した。測定は、基板面内で２５点行っており、重ねて表示してい
る。チャネル長Ｌは３μｍであり、チャネル幅Ｗは１０μｍである。
【０１８０】
図１１（Ａ）、図１１（Ｂ）、及び図１１（Ｃ）はそれぞれ、試料７、試料８、及び試料
９に作製されたトランジスタの電気特性を示す。曲線２２１、２２５、２２９は、それぞ
れのトランジスタにドレイン電圧を０．１Ｖ印加したときの電流電圧曲線を示し、曲線２
２３、２２７、２３１は、それぞれのトランジスタにドレイン電圧を３Ｖ印加したときの
電流電圧曲線を示す。
【０１８１】
図１１（Ａ）に示す電流電圧曲線はオンオフ比が高く、スイッチング特性を有するが、図
１１（Ｂ）及び図１１（Ｃ）に示す電流電圧曲線はオンオフがとれておらず、スイッチン
グ特性を有していない。
【０１８２】
実施例１のＴＤＳ分析結果より、試料２に示すように、酸化物絶縁膜の表面を酸化物半導
体膜で覆った状態で加熱処理を行っても酸化物絶縁膜に含まれる、加熱により脱離可能な
酸素量の減少が少なく、外部への酸素の放出が生じにくい。一方、試料４及び試料６にお
いては、酸化物絶縁膜が露出した状態で加熱処理することにより、酸素が外部へ放出して
いる。
【０１８３】
これらのことから、試料２と同様の工程順で加熱処理を行った本実施例の試料７において
は、酸化物絶縁膜に含まれる酸素の一部が加熱によって酸化物半導体膜に拡散しており、
また外部への酸素放出が抑制されているため、酸化物半導体膜に含まれる酸素欠損が低減
している。このため、当該酸化物半導体膜を用いたトランジスタは、スイッチング特性を
有する。
【０１８４】
一方、試料４及び試料６と同様の工程順で加熱処理を行った本実施例の試料８及び試料９
においては、酸化物絶縁膜に含まれる酸素の一部が加熱によって外部に放出されたため、
酸化物半導体膜への酸素拡散量が少なく、キャリア源となる酸素欠損が多く含まれる。こ
のため、酸化物半導体膜がｎ型の導電型を有し、当該酸化物半導体膜を用いたトランジス
タは、スイッチング特性を有さない。
【０１８５】
以上のことから、加熱により酸素の一部が脱離する酸化物絶縁膜の表面を酸化物半導体膜
で覆った状態で加熱処理を行った後、酸化物半導体膜を所定の形状にエッチングし、ゲー
ト絶縁膜及びゲート電極を形成することで、オンオフ比が十分高く、しきい値電圧のマイ
ナスシフトの少ないトランジスタを作製することができる。
【符号の説明】
【０１８６】
５１    基板
５３    酸化物絶縁膜
５５    酸化物半導体膜
５７    酸化物半導体膜
５９    酸化物半導体膜
６１    電極
６３    ゲート絶縁膜
６５    ゲート電極
６９    絶縁膜
７１    電極
７３    酸化物半導体膜
７５    酸化物半導体膜
７７    ゲート絶縁膜
７９    ゲート電極
８１    絶縁膜
８３    配線
８４    バッファ
８５    バッファ
８７    バッファ
９１    ゲート電極
９３    ゲート絶縁膜
９５    酸化物半導体膜
９７    酸化物半導体膜
９９    酸化物半導体膜
１０１    電極
１０３    ゲート絶縁膜
１０５    ゲート電極
１０９    絶縁膜
１１１    基板
１１３    酸化物絶縁膜
１１５    酸化物半導体膜
１１７    酸化物半導体膜
２０１    破線
２０３    実線
２０５    破線
２０７    実線
２０９    破線
２１１    実線
２２１    曲線
２２３    曲線
２７００    電子書籍
２７０１    筐体
２７０３    筐体
２７０５    表示部
２７０６    光電変換装置
２７０７    表示部
２７０８    光電変換装置
２７１１    軸部
２７２１    電源
２７２３    操作キー
２７２５    スピーカ
９６００    テレビジョン装置
９６０１    筐体
９６０３    表示部
９６０５    スタンド
９６０７    表示部
９６０９    操作キー
９６１０    リモコン操作機
９７００    デジタルフォトフレーム
９７０１    筐体
９７０３    表示部
【図１】
2018164100.tif 000003
【図２】
2018164100.tif 000004
【図３】
2018164100.tif 000005
【図４】
2018164100.tif 000006
【図５】
2018164100.tif 000007
【図６】
2018164100.tif 000008
【図７】
2018164100.tif 000009
【図８】
2018164100.tif 000010
【図９】
2018164100.tif 000011
【図１０】
2018164100.tif 000012
【図１１】
2018164100.tif 000013